(57)【要約】【課題】橋構造をサポート材なしに形成することができる三次元造形装置および三次元造形方法を提供する。【解決手段】溶解した樹脂をヘッド部から吐出して樹脂層を形成し、該樹脂層を積層して三次元造形物を作製するとともに、高さが略一致した２つの成形物に、サポート材を用いることなく平面を架けた橋構造を形成するようにした三次元造形装置であって、橋構造における平面の第１層目を、ヘッド部から樹脂を吐出する速度たる樹脂吐出速度が、ヘッド部の移動速度たるヘッド移動速度より遅い状態で、所定の方向に延長したライン状の成形物たるラインを複数形成するよう制御し、該平面の第２層目を、所定の方向と交差する方向に延長したラインを複数形成するよう制御し、該平面の第３層目を、所定の方向に延長したラインを複数形成するよう制御する制御手段を有するようにしたものである。【選択図】        図３
2016101731.tif 000002
【特許請求の範囲】
【請求項１】
溶解した樹脂をヘッド部から吐出して樹脂層を形成し、該樹脂層を積層して三次元造形物を作製するとともに、高さが略一致した２つの成形物に、サポート材を用いることなく平面を架けた橋構造を形成するようにした三次元造形装置であって、
前記橋構造における平面の第１層目を、前記ヘッド部から樹脂を吐出する速度たる樹脂吐出速度が、前記ヘッド部の移動速度たるヘッド移動速度より遅い状態で、所定の方向に延長したライン状の成形物たるラインを複数形成するよう制御し、該平面の第２層目を、前記所定の方向と交差する方向に延長したラインを複数形成するよう制御し、該平面の第３層目を、前記所定の方向に延長したラインを複数形成するよう制御する制御手段を有する
ことを特徴とする三次元造形装置。
【請求項２】
断面画像データに基づいて、溶解した樹脂をヘッド部から吐出して樹脂層を形成し、該樹脂層を積層して三次元造形物を作製する三次元造形装置において、
作製する三次元造形物の形状を表す三次元データにおいて、高さが略一致した２つの成形物に平面を架けた橋構造が形成される箇所を検出する検出手段と、
前記検出手段により検出された全ての前記橋構造について、２つの前記成形物同士の間隔および２つの前記成形物に架かる平面の厚さを測定する測定手段と、
前記三次元データにおいて、前記測定手段により測定された前記間隔が所定の範囲内にあり、かつ、前記測定手段により測定された前記厚さが前記断面画像データの間隔を表す層ピッチの値の３倍以上である前記橋構造を除く、サポート材が必要な部分にサポート材を生成する生成手段と、
前記生成手段によりサポート材が生成された前記三次元データに基づいて、サポート材が形成されていない前記橋構造における平面の第１層目は、前記ヘッド部から樹脂を吐出する速度たる樹脂吐出速度が、前記ヘッド部の移動速度たるヘッド移動速度より遅い状態で、所定の方向に延長したライン状の成形物たるラインを複数形成し、該平面の第２層目は、前記所定の方向と交差する方向に延長したラインを複数形成し、該平面の第３層目は、前記所定の方向に延長したラインを複数形成するように制御するよう、前記断面画像データを作成する作成手段と
を有することを特徴とする三次元造形装置。
【請求項３】
請求項１または２のいずれか１項に記載の三次元造形装置において、
前記第２層目および前記第３層目を形成する際には、前記樹脂吐出速度を前記ヘッド移動速度より速くする
ことを特徴とする三次元造形装置。
【請求項４】
請求項１、２または３のいずれか１項に記載の三次元造形装置において、
前記第１層目における前記樹脂吐出速度は、前記ヘッド移動速度の４２．５〜８５．１％である
ことを特徴とする三次元造形装置。
【請求項５】
請求項１、２、３または４のいずれか１項に記載の三次元造形装置において、
前記所定の範囲とは、２０〜１００ｍｍである
ことを特徴とする三次元造形装置。
【請求項６】
請求項１、２、３、４または５のいずれか１項に記載の三次元造形装置において、
前記第１層目における隣り合うライン間の間隔は、１ｍｍである
ことを特徴とする三次元造形装置。
【請求項７】
溶解した樹脂をヘッド部から吐出して樹脂層を形成し、該樹脂層を積層して三次元造形物を作製する三次元造形装置により、高さが略一致した２つの成形物に、サポート材を用いることなく平面を架けた橋構造を形成するようにした三次元造形方法であって、
前記橋構造における平面の第１層目を、前記ヘッド部から樹脂を吐出する速度たる樹脂吐出速度が、前記ヘッド部の移動速度たるヘッド移動速度より遅い状態で、所定の方向に延長したライン状の成形物たるラインを複数形成する工程と、
前記橋構造における平面の第２層目を、前記所定の方向と交差する方向に延長したラインを複数形成する工程と、
前記橋構造における平面の第３層目を、前記所定の方向に延長したラインを複数形成するよう制御する工程と
を前記三次元造形装置が実行する
ことを特徴とする三次元造形方法。
【請求項８】
三次元造形装置により、断面画像データに基づいて、溶解した樹脂をヘッド部から吐出して樹脂層を形成し、該樹脂層を積層して三次元造形物を作製する三次元造形方法において、
作製する三次元造形物の形状を表す三次元データにおいて、高さが略一致した２つの成形物に平面を架けた橋構造が形成される箇所を検出する検出工程と、
前記検出工程で検出された全ての前記橋構造について、２つの前記成形物同士の間隔および２つの前記成形物に架かる平面の厚さを測定する測定工程と、
前記三次元データにおいて、前記測定工程で測定された前記間隔が所定の範囲内にあり、かつ、前記測定手段により測定された厚さが前記断面画像データの間隔を表す層ピッチの値の３倍以上である前記橋構造を除く、サポート材が必要な部分にサポート材を生成する生成工程と、
前記生成工程でサポート材が生成された前記三次元データに基づいて、サポート材が形成されていない前記橋構造における平面の第１層目は、前記ヘッド部から樹脂を吐出する速度たる樹脂吐出速度が、前記ヘッド部の移動速度たるヘッド移動速度より遅い状態で、所定の方向に延長したライン状の成形物たるラインを複数形成し、該平面の第２層目は、前記所定の方向と交差する方向に延長したラインを複数形成し、該平面の第３層目は、前記所定の方向に延長したラインを複数形成するように制御するよう、前記断面画像データを作成する作成工程と
を前記三次元造形装置が実行する
ことを特徴とする三次元造形方法。
【請求項９】
請求項７または８のいずれか１項に記載の三次元造形方法において、
前記第２層目および前記第３層目を形成する際には、前記樹脂吐出速度を前記ヘッド移動速度より速くする
ことを特徴とする三次元造形方法。
【請求項１０】
請求項７、８または９のいずれか１項に記載の三次元造形方法において、
前記第１層目における前記樹脂吐出速度は、前記ヘッド移動速度の４２．５〜８５．１％である
ことを特徴とする三次元造形方法。
【請求項１１】
請求項７、８、９または１０のいずれか１項に記載の三次元造形方法において、
前記所定の範囲とは、２０〜１００ｍｍである
ことを特徴とする三次元造形方法。
【請求項１２】
請求項７、８、９、１０または１１のいずれか１項に記載の三次元造形方法において、
前記第１層目における隣り合うライン間の間隔は、１ｍｍである
ことを特徴とする三次元造形方法。
【発明の詳細な説明】
【技術分野】
【０００１】
本発明は、三次元造形装置および三次元造形方法に関し、さらに詳細には、熱溶解積層法により三次元造形物を作製する三次元造形装置および三次元造形方法に関する。
【背景技術】
【０００２】
従来より、作成する三次元造形物の形状を表す三次元データに基づいて、フィラメント樹脂が供給されるヘッドから、当該フィラメント樹脂を溶解して吐出し、吐出した樹脂を積層して三次元造形物を作製する技術が知られている。
【０００３】
即ち、こうした三次元造形装置は、熱可塑性樹脂を線状に加工したフィラメント樹脂が供給され、該供給されたフィラメント樹脂を溶解して吐出するヘッドと、ヘッドから溶解された樹脂が積層して三次元造形物が作成されるテーブルとが、ＸＹＺ直交座標系におけるＸ軸方向、Ｙ軸方向およびＺ軸方向の三軸方向に相対的に移動自在に配設され、このヘッドから断面画像データに基づいて、溶解した樹脂をテーブル上に吐出する。こうした樹脂は、吐出されると冷却されて固化して樹脂層を形成し、こうした断面画像データに基づく樹脂層を積み重ねて三次元造形物を作製するようにしている。
【０００４】
ところで、こうした三次元造形装置においては、例えば、高さが略一致する２つの成形物に架かる平面（図１（ｃ）を参照する。）を形成する際には、２つの成形物の間に、ヘッドから吐出された樹脂を支えるためのサポート材を形成するようにしていた（図１（ａ）（ｂ）を参照する。）。なお、本願明細書においては、図１（ｃ）に示すような、高さが略一致する２つの成形物に平面を架けた構造を「橋構造」と称することとする。
【０００５】
このため、三次元造形装置では、橋構造が多い三次元造形物を作製する際には、三次元造形物としての形状以外のサポート材を形成しなければならず、こうしたサポート材の形成により樹脂消費用が多くなり、コスト高を招来するとともに、サポート材の除去に手間がかかることが問題点として指摘されていた。
【０００６】
こうした問題を解決する手段として、空冷手段などにより吐出後の樹脂を急冷し、吐出した樹脂が垂れ下がる前に当該樹脂を固化するようにした技術が知られている。
【０００７】
しかしながら、こうした技術は、ヘッドの近傍に設けられた空冷装置から、ヘッドから吐出された樹脂に直接風が当てられるため、風力や樹脂の急冷により樹脂が歪んで固化してしまうことがあり、安定して、正確に三次元造形物を作製することができないという新たな問題点が生じていた。
【０００８】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００９】
本発明は、上記したような従来の技術の有する種々の問題点に鑑みてなされたものであり、その目的とするところは、橋構造をサポート材なしに形成することができる三次元造形装置および三次元造形方法を提供しようとするものである。
【課題を解決するための手段】
【００１０】
上記目的を達成するために、本発明は、高さが略一致する２つの成形物に架ける平面を３層以上の樹脂層を積層して形成するようにし、ヘッドから吐出する樹脂の吐出速度（以下、「樹脂吐出速度」と称する。）をヘッドの移動速度（以下、「ヘッド移動速度」と称する。）より遅くしてベースとなる第１層目を形成し、この第１層目上に樹脂層を積層するようにした。
【００１１】
このとき、第１層目については、所定の方向に沿って樹脂を吐出してライン状の成形物（以下、「ライン」と称する。）を複数形成するようにした。
【００１２】
また、第２層目については、上記所定の方向と交差する方向に樹脂を吐出して複数のラインを形成するようにした。
【００１３】
さらに、第３層目については、上記所定の方向に沿って樹脂を吐出して複数のラインを形成するようにした。
【００１４】
なお、第４層目以降の各層については、樹脂吐出速度やラインの形成方向について特に限定されるものではなく、他の造形部分と同様にして形成することとなる。
【００１５】
即ち、本発明による三次元造形装置は、溶解した樹脂をヘッド部から吐出して樹脂層を形成し、該樹脂層を積層して三次元造形物を作製するとともに、高さが略一致した２つの成形物に、サポート材を用いることなく平面を架けた橋構造を形成するようにした三次元造形装置であって、上記橋構造における平面の第１層目を、上記ヘッド部から樹脂を吐出する速度たる樹脂吐出速度が、上記ヘッド部の移動速度たるヘッド移動速度より遅い状態で、所定の方向に延長したライン状の成形物たるラインを複数形成するよう制御し、該平面の第２層目を、上記所定の方向と交差する方向に延長したラインを複数形成するよう制御し、該平面の第３層目を、上記所定の方向に延長したラインを複数形成するよう制御する制御手段を有するようにしたものである。
【００１６】
また、本発明による三次元造形装置は、断面画像データに基づいて、溶解した樹脂をヘッド部から吐出して樹脂層を形成し、該樹脂層を積層して三次元造形物を作製する三次元造形装置において、作製する三次元造形物の形状を表す三次元データにおいて、高さが略一致した２つの成形物に平面を架けた橋構造が形成される箇所を検出する検出手段と、上記検出手段により検出された全ての上記橋構造について、２つの上記成形物同士の間隔および２つの上記成形物に架かる平面の厚さを測定する測定手段と、上記三次元データにおいて、上記測定手段により測定された上記間隔が所定の範囲内にあり、かつ、上記測定手段により測定された上記厚さが上記断面画像データの間隔を表す層ピッチの値の３倍以上である上記橋構造を除く、サポート材が必要な部分にサポート材を生成する生成手段と、上記生成手段によりサポート材が生成された上記三次元データに基づいて、サポート材が形成されていない上記橋構造における平面の第１層目は、上記ヘッド部から樹脂を吐出する速度たる樹脂吐出速度が、上記ヘッド部の移動速度たるヘッド移動速度より遅い状態で、所定の方向に延長したライン状の成形物たるラインを複数形成し、該平面の第２層目は、上記所定の方向と交差する方向に延長したラインを複数形成し、該平面の第３層目は、上記所定の方向に延長したラインを複数形成するように制御するよう、上記断面画像データを作成する作成手段とを有するようにしたものである。
【００１７】
また、本発明による三次元造形装置は、上記第２層目および上記第３層目を形成する際には、上記樹脂吐出速度を上記ヘッド移動速度より速くするようにしたものである。
【００１８】
また、本発明による三次元造形装置は、上記した三次元造形装置において、上記第１層目における上記樹脂吐出速度は、上記ヘッド移動速度の４２．５〜８５．１％であるようにしたものである。
【００１９】
また、本発明による三次元造形装置は、上記した三次元造形装置において、上記所定の範囲とは、２０〜１００ｍｍであるようにしたものである。
【００２０】
また、本発明による三次元造形装置は、上記した三次元造形装置において、上記第１層目における隣り合うライン間の間隔は、１ｍｍであるようにしたものである。
【００２１】
また、本発明による三次元造形方法は、溶解した樹脂をヘッド部から吐出して樹脂層を形成し、該樹脂層を積層して三次元造形物を作製する三次元造形装置により、高さが略一致した２つの成形物に、サポート材を用いることなく平面を架けた橋構造を形成するようにした三次元造形方法であって、上記橋構造における平面の第１層目を、上記ヘッド部から樹脂を吐出する速度たる樹脂吐出速度が、上記ヘッド部の移動速度たるヘッド移動速度より遅い状態で、所定の方向に延長したライン状の成形物たるラインを複数形成する工程と、上記橋構造における平面の第２層目を、上記所定の方向と交差する方向に延長したラインを複数形成する工程と、上記橋構造における平面の第３層目を、上記所定の方向に延長したラインを複数形成するよう制御する工程とを上記三次元造形装置が実行するようにしたものである。
【００２２】
また、本発明による三次元造形方法は、三次元造形装置により、断面画像データに基づいて、溶解した樹脂をヘッド部から吐出して樹脂層を形成し、該樹脂層を積層して三次元造形物を作製する三次元造形方法において、作製する三次元造形物の形状を表す三次元データにおいて、高さが略一致した２つの成形物に平面を架けた橋構造が形成される箇所を検出する検出工程と、上記検出工程で検出された全ての上記橋構造について、２つの上記成形物同士の間隔および２つの上記成形物に架かる平面の厚さを測定する測定工程と、上記三次元データにおいて、上記測定工程で測定された上記間隔が所定の範囲内にあり、かつ、上記測定手段により測定された厚さが上記断面画像データの間隔を表す層ピッチの値の３倍以上である上記橋構造を除く、サポート材が必要な部分にサポート材を生成する生成工程と、上記生成工程でサポート材が生成された上記三次元データに基づいて、サポート材が形成されていない上記橋構造における平面の第１層目は、上記ヘッド部から樹脂を吐出する速度たる樹脂吐出速度が、上記ヘッド部の移動速度たるヘッド移動速度より遅い状態で、所定の方向に延長したライン状の成形物たるラインを複数形成し、該平面の第２層目は、上記所定の方向と交差する方向に延長したラインを複数形成し、該平面の第３層目は、上記所定の方向に延長したラインを複数形成するように制御するよう、上記断面画像データを作成する作成工程とを上記三次元造形装置が実行するようにしたものである。
【００２３】
また、本発明による三次元造形方法は、上記第２層目および上記第３層目を形成する際には、上記樹脂吐出速度を上記ヘッド移動速度より速くするようにしたものである。
【００２４】
また、本発明による三次元造形方法は、上記した三次元造形方法において、上記第１層目における上記樹脂吐出速度は、上記ヘッド移動速度の４２．５〜８５．１％であるようにしたものである。
【００２５】
また、本発明による三次元造形方法は、上記した三次元造形方法において、上記所定の範囲とは、２０〜１００ｍｍであるようにしたものである。
【００２６】
また、本発明による三次元造形方法は、上記した三次元造形方法において、上記第１層目における隣り合うライン間の間隔は、１ｍｍであるようにしたものである。
【発明の効果】
【００２７】
本発明は、以上説明したように構成されているので、橋構造をサポート材なしに形成することができるという優れた効果を奏するものである。
【図面の簡単な説明】
【００２８】
【図１】図１（ａ）（ｂ）は、橋構造にサポート材が形成された状態を示す説明図であり、また、図１（ｃ）は、橋構造を示す概略構成説明図である。
【図２】図２は、本発明による三次元造形装置の一部を破断した概略構成斜視説明図である。
【図３】図３は、本発明による三次元造形装置の全体の制御を行うマイクロコンピューターの機能的構成を示すブロック構成図である。
【図４】図４（ａ）は、第１層目に形成されるラインを示す説明図であり、また、図４（ｂ）（ｃ）（ｄ）は、第２層目に形成されるラインを示す説明図である。
【図５】図５は、本発明による三次元造形装置における断面画像データ作成処理の詳細な処理内容が示されたフローチャートである。
【図６】図６は、本願発明者が行った実験における２つの成形物の寸法および当該成形物同士の間隔を示す説明図である。
【図７】図７は、本願発明者が行った実験の結果を示す表である。
【図８】図８は、本願発明者が行った実験の結果を示す表である。
【図９】図９は、本願発明者が行った実験の結果を示す表である。
【図１０】図１０は、本願発明者が行った実験の結果を示す表である。
【図１１】図１１は、本願発明者が行った実験の結果を示す表である。
【図１２】図１２は、高さの異なる２つの成形物の寸法および当該成形物同士の間隔を示す説明図である。
【図１３】図１３は、本願発明者が行った実験の結果を示す表である。
【図１４】図１４は、本願発明者が行った実験の結果を示す表である。
【発明を実施するための形態】
【００２９】
以下、添付の図面を参照しながら、本発明による三次元造形装置および三次元造形方法の実施の形態の一例を詳細に説明することとする。
【００３０】
まず、図２には、本発明による三次元造形装置の概略構成説明図が示されている。
【００３１】
この図１に示す三次元造形装置１０は、筐体１２内部に、供給されたフィラメント樹脂２００を溶解して吐出するヘッド１４と、上面１６ａにおいてヘッド１４から吐出される樹脂により三次元造形物が作成されるテーブル１６とが配設されている。
【００３２】
なお、この三次元造形装置１０の全体の動作は、マイクロコンピューター５０により制御される。
【００３３】
より詳細には、筐体１２は、基台部材１２−３の左方側端部において立設する側方部材１２−１と、基台部材１２−３の右方側端部において立設する側方部材１２−２と、基台部材１２−３の後方側端部において立設する後方部材１２−４と、基台部材１２−３と対向して配設される上方部材１２−５とにより前方側が開口した略箱状体となっており、前方側の開口部には、透明な蓋部（図示せず。）が着脱自在に配設される。
【００３４】
従って、筐体１２は、蓋部（図示せず。）を取り外すことにより、筐体１２内部の空間が筐体１２外部の空間と連通して開状態となり、蓋部（図示せず。）を取り付けることにより、筐体１２内部の空間が筐体１２外部の空間と遮断されて閉状態となる。
【００３５】
そして、蓋部（図示せず。）を取り外して筐体１２を開状態として、テーブル１６の上面１６ａにおいて作成された三次元造形物の取り出しなどが行われ、蓋部（図示せず。）を取り付けて筐体１２を閉状態として、ヘッド１４からテーブル１６の上面１６ａに溶解した樹脂を吐出して三次元造形物の作製が行われる。
【００３６】
ヘッド１４は、筐体１２内部において、側方部材１２−１、１２−２を連結するように配設された一対のガイドレール２２に移動自在に配設された移動部材２４の前面に、Ｚ軸方向に移動自在に配設されている。
【００３７】
即ち、ヘッド１４は、移動部材２４の前面において、例えば、Ｚ軸方向に延長されたガイドレール（図示せず。）に移動自在に配設され、マイクロコンピューター５０の制御により、ヘッド１４に設けられたモーター（図示せず。）を駆動して、ヘッド１４を当該ガイドレールに沿ってＺ軸方向において上方側および下方側に移動することとなる。
【００３８】
なお、移動部材２４は、側方部材１２−１、１２−２を連結するようにＸ軸方向に延長された一対のガイドレール２２に移動自在に配設されており、マイクロコンピューター５０の制御により移動部材２４に設けられたモーター（図示せず。）を駆動して、Ｘ軸方向において左方側および右方側に移動する。
【００３９】
従って、移動部材２４に配設されたヘッド１４は、Ｚ軸方向へ移動可能であるとともに、移動部材２４を介してＸ軸方向にも移動可能な構成となっている。
【００４０】
そして、筐体１２の後方部材１２−４の後方側には、フィラメント樹脂２００が巻き付けられたスプール２０２が配設されており、このスプール２０２から巻き解かれたフィラメント樹脂２００がヘッド１４に供給される。なお、フィラメント樹脂２００は、例えば、ヘッド１４内に設けられた搬送機構（図示せず。）により搬送され、この搬送機構によるフィラメント樹脂の搬送速度は、マイクロコンピューター５０により制御される。
【００４１】
また、ヘッド１４に搬送されたフィラメント樹脂２００は、ヘッド１４内に設けられた加熱装置（図示せず。）により加熱されることで溶解されて、ヘッド１４に設けられたノズル１４−１から吐出される。なお、加熱装置（図示せず。）によるフィラメント樹脂２００を加熱する温度は、マイクロコンピューター５０により制御される。
【００４２】
つまり、このヘッド１４は、マイクロコンピューター５０の制御による、断面画像データおよび各種設定された吐出パラメータなどに基づいて、ノズル１４−１から溶解した樹脂を吐出するようになされている。
【００４３】
なお、断面画像データとは、作成する三次元造形物の形状を表す三次元データを、Ｚ軸方向における所定の間隔ごとに分割したときの断面形状を表すデータである。
【００４４】
ここで、ヘッド移動速度とは、上記したようにヘッド１４の移動速度であるが、本発明による三次元造形装置１０では、ヘッド１４とテーブル１６とは後述するように相対的な位置関係が三次元で変化するようになされているため、テーブル１６に対するヘッド１４の移動速度ということとなる。
【００４５】
また、ヘッド１４のノズル１４−１の径は、フィラメント樹脂２００の径より小さくなるよう設計されている。
【００４６】
テーブル１６は、筐体１２の基台部材１２−３の上面にＹ軸方向に延長して設けられた一対のガイドレール２６上に、移動自在に配設されている。
【００４７】
また、テーブル１６には、モーター（図示せず。）が配設されており、マイクロコンピューター５０の制御によりこのモーターを駆動することによって、テーブル１６を一対のガイドレール２６に沿ってＹ軸方向において前方側および後方側に移動することとなる。
【００４８】
これにより、ヘッド１４とテーブル１６との相対的な位置関係が三次元で変化するようになる。
【００４９】
マイクロコンピューター５０は、三次元造形装置１０の全体の動作を制御するとともに、作製する三次元造形物の形状を表す三次元データ（以下、「作製する三次元造形物の形状を表す三次元データ」を、単に「三次元データ」と称する。）に基づいて断面画像データを作成するとともに、作成された断面画像データに基づいて三次元造形物を作成する制御を行う。
【００５０】
ここで、図３を参照しながら、マイクロコンピューター５０の機能的構成について説明する。
【００５１】
この図３に示すマイクロコンピューター５０は、後述する断面画像データ作成部５６で作成された断面画像データなどに基づいて、三次元造形装置１０の各構成部材の動作を制御する制御部５２と、断面画像データや各種の設定データなどを記憶する記憶部５４と、入力された三次元データに基づいて断面画像データを作成する断面画像データ作成部５６とを有して構成される。
【００５２】
より詳細には、制御部５２は、入力された断面画像データや各種の設定データなどに基づいて、モーター（図示せず。）を駆動して、移動部材２４のＸ軸方向への移動、ヘッド１４のＺ軸方向への移動、テーブル１６のＹ軸方向への移動、ヘッド１４からの樹脂の吐出など、各構成部材の動作の制御を行う。
【００５３】
記憶部５４は、作業者によって設定されるパラメータ等の各種の設定データ、入力された三次元データ、断面画像データ作成部５６で作成された断面画像データなどの各種のデータを記憶する。
【００５４】
断面画像データ作成部５６は、三次元データにおいて橋構造を検出する検出部６０と、検出した橋構造における平面の長さおよび厚さを測定する測定部６２と、三次元データにおいてサポート材を生成し、サポート材が形成された三次元データを作成するサポート材生成部６４と、サポート材が形成された三次元データから断面画像データを作成する作成部６６とを有して構成されている。
【００５５】
検出部６０は、入力された三次元データにおいて、橋構造を形成する箇所を検出することとなる。即ち、三次元データにおいて、高さが略一致する２つの成形物に平面を架けた橋構造となる部分を検出する。
【００５６】
測定部６２は、検出部６０で検出された全ての橋構造について、その橋構造における平面の長さおよび平面の厚さを測定することとなる。即ち、橋構造における２つの成形物に相当する部材同士の間隔および橋構造における平面の厚さを測定する。
【００５７】
サポート材生成部６４は、まず、三次元データに基づいて、演算処理により三次元モデルの形状を正確に作製するためのサポート材を生成する。
【００５８】
なお、三次元データにサポート材を生成するための演算処理については、従来より公知の技術を用いることができるため、その詳細な説明は省略することとする。
【００５９】
このとき、サポート材生成部６４は、演算処理によりサポート材を形成した三次元データにおいて、測定部６２で測定した２つの成形物同士の間隔が所定の範囲内にあり、かつ、平面の厚さが所定の値以上となる橋構造には、サポート材を生成することなく、サポート材が形成された三次元データを作成する。
【００６０】
即ち、このサポート材生成部６４において作成されるサポート材が形成された三次元データは、測定部６２で測定した２つの成形物同士の間隔が所定の範囲内にあり、かつ、平面の厚さが所定の値以上となる橋構造にはサポート材が形成されていないものとなる。
【００６１】
なお、上記した所定の厚さとは、作業者より入力される層ピッチ（隣り合う断面画像データとの間隔を表す）の値を３倍した値となる。
【００６２】
そして、サポート材が形成された三次元データは、作成部６６に出力される。
【００６３】
作成部６６は、サポート材生成部６４から出力されたサポート材が形成された三次元データから断面画像データを作成する。
【００６４】
即ち、サポート材が形成された三次元データを、Ｚ軸方向において所定の間隔ごとにＸＹ平面で分割することにより、断面画像データを作成する。
【００６５】
なお、Ｚ軸方向においてＸＹ平面で分割する所定の間隔については、隣り合う断面画像データとの間隔を表す層ピッチとして作業者により設定される。
【００６６】
また、作成された断面画像データにおけるサポート材が設けられていない橋構造における平面の厚さは層ピッチの３倍以上の値であるため、当該平面は少なくとも３層以上を積層して形成されることとなる。
【００６７】
そして、橋構造における平面の第１層目については、樹脂吐出速度がヘッド移動速度より遅い状態で、２つの成形物同士に架かるように、所定の方向に延長したラインを複数形成する。このとき、形成したライン間のピッチ幅（つまり、隣り合うライン間の間隔である。）は一定とする（図４（ａ）を参照する。）。
【００６８】
また、橋構造における平面の第２層目については、樹脂吐出速度がヘッド移動速度より速い状態で、第１層目上に所定の方向と交差する方向に延長したラインを複数形成する（図４（ｂ）（ｃ）（ｄ）を参照する。）。
【００６９】
なお、「樹脂吐出速度がヘッド移動速度より速い」とは、橋構造における平面以外の他の構造を造形する際の樹脂吐出速度と一致あるいは同程度とする。
【００７０】
また、第２層目において形成される複数のラインは、図４（ｂ）に示すように、ラインを山谷形状となるように形成してもよいし、図４（ｃ）に示すように、第１層目において形成された複数のラインと直交するようにラインを形成するようにしてもよいし、図４（ｄ）に示すように、第１層目において形成された複数のラインと所定の角度で交差するようにラインを形成するようにしてもよい。
【００７１】
さらに、橋構造における平面の第３層目については、樹脂吐出速度がヘッド移動速度より速い（第２層目と同様である。）状態で、所定の方向に延長したラインを複数形成する。このとき、形成したライン間のピッチ幅は、一定とし、第１層目におけるライン間のピッチ幅より小さい値とする。
【００７２】
なお、第４層目以降の各層については、樹脂吐出速度やラインの形成方向について特に限定されるものではなく、他の造形部分と同様にして形成される。
【００７３】
以上の構成において、本発明による三次元造形装置１０により三次元造形物を作製する場合には、まず、入力された三次元データから断面画像データの作成を行う。
【００７４】
三次元造形装置１０では、作業者により、図示しない操作子が操作されて、断面画像データの作成が指示されると、断面画像データ作成処理が開始される。
【００７５】
ここで、図５には、本発明による三次元造形装置１０における断面画像データ作成処理の詳細な処理内容が示されたフローチャートが示されており、この断面画像データ作成処理が開始されると、まず、検出部６０により、予め入力されている三次元データにおいて、橋構造を形成している部分を検出する（ステップＳ５０２）。
【００７６】
即ち、ステップＳ５０２の処理においては、高さが略一致する２つの成形物に平面を架けた構造となる部分を、全て検出することとなる。
【００７７】
次に、測定部６２により、検出した橋構造における平面の長さおよび厚さを測定する（ステップＳ５０４）。
【００７８】
即ち、このステップＳ５０４の処理においては、高さが略一致する２つの成形物に相当する部材同士の間隔および当該２つの成形物に架かる平面の厚さを測定することとなる。
【００７９】
その後、サポート材生成部６４により、三次元データに基づいて、サポート材が形成された三次元データを作成する（ステップＳ５０６）。
【００８０】
即ち、このステップＳ５０６の処理においては、演算処理により三次元データにサポート材を生成する。このとき、ステップＳ５０４の処理で測定した２つの成形物同士の間隔が所定の範囲内にあり、かつ、平面の厚さが所定の値以上である橋構造については、サポート材を生成しない。
【００８１】
そして、作成されたサポート材が形成された三次元データは、作成部６６に出力されることとなる。
【００８２】
作成部６６に、サポート材が形成された三次元データが出力されると、作成部６６により、断面画像データを作成し（ステップＳ５０８）、断面画像データ作成処理を終了する。
【００８３】
即ち、このステップＳ５０８の処理においては、サポート材が形成された三次元データを、Ｚ軸方向において所定の間隔ごとにＸＹ平面で分割して、断面画像データを作成する。
【００８４】
その後、作業者により、図示しない操作子が操作されて、三次元造形物の作製の開始が指示されると、制御部５２により、断面画像データに基づいて三次元造形物が作成されることとなる。
【００８５】
次に、本願発明者が上記した本発明による三次元造形装置１０を用いて行った実験結果について詳細に説明する。
【００８６】
（１）実験１
まず、第１層目を形成するための最適な樹脂吐出速度を取得するための実験結果について説明する。
【００８７】
この実験では、縦４０ｍｍ、横５ｍｍ、高さ２０ｍｍの成形物を２つ用意し、この成形物同士の間隔を２０、４０、６０、８０、１００ｍｍとし（図６を参照する。）、この成形物同士の間隔の異なる５つの条件においてそれぞれ、ヘッド１４へのフィラメント樹脂２００の送り速度（以下、「樹脂送り速度」と称する。）を０、２０、４０、６０、８０、１００、１２０、１４０、１６０、１８０ｍｍ／ｍｉｎとして樹脂送り速度を変えたときに形成されたラインの形状について目視にて観察した。
【００８８】
なお、成形物の間隔、樹脂送り速度以外の各条件については、以下の通りである。
フィラメント樹脂の径：１．７５ｍｍ
ヘッドのノズルの径：０．４ｍｍ
フィラメント樹脂：ＡＢＳ樹脂
フィラメント樹脂の加熱温度：２５０℃
ヘッド移動速度：１８００ｍｍ／ｍｉｎ
積層ピッチ：０．４ｍｍ
【００８９】
なお、積層ピッチとは、樹脂層を積層するピッチ幅であり、断面画像データを作成するときに、三次元データを分割した間隔と一致する。
【００９０】
この実験の結果を図７に示す。この実験結果では、樹脂送り速度が０ｍｍ／ｍｉｎのときには、成形物同士の間隔が２０ｍｍでは、２つの成形物の間においてラインが垂れずにつながって形成されており、成形物同士の間隔が４０ｍｍ、６０ｍｍ、８０ｍｍ、１００ｍｍでは、２つの成形物の間でラインが途中で消失していた。
【００９１】
樹脂送り速度が２０ｍｍ／ｍｉｎのときには、成形物同士の間隔が２０ｍｍ、４０ｍｍ、６０ｍｍでは、２つの成形物の間においてラインが伸びているが切れて形成されており、成形物同士の間隔が８０ｍｍでは、２つの成形物の間でラインが消失しており、成形物同士の間隔が１００ｍｍでは、２つの成形物の間でラインが切れていた。
【００９２】
樹脂送り速度が４０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れずにほぼ真っ直ぐに繋がって形成されていた。
【００９３】
樹脂送り速度が６０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れずにほぼ真っ直ぐに繋がって形成されていた。
【００９４】
樹脂送り速度が８０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れずにほぼ真っ直ぐに繋がって形成されていた。
【００９５】
樹脂送り速度が１００ｍｍ／ｍｉｎのときには、成形物同士の間隔が２０ｍｍ、４０ｍｍ、６０ｍｍ、８０ｍｍ、１００ｍｍで、２つの成形物の間においてラインがほぼ真っ直ぐに繋がって形成されていたが、成形物近傍において１〜２ｍｍ垂れ下がっていた。
【００９６】
樹脂送り速度が１２０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れた状態で繋がって形成されていた。
【００９７】
樹脂送り速度が１４０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れた状態で繋がって形成されていた。
【００９８】
樹脂送り速度が１６０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れた状態で繋がって形成されていた。
【００９９】
樹脂送り速度が１８０ｍｍ／ｍｉｎのときには、成形物同士の間隔が２０ｍｍ、４０ｍｍ、６０ｍｍ、８０ｍｍ、１００ｍｍで、２つの成形物の間においてラインが垂れた状態で繋がって形成されていた。
【０１００】
即ち、この実験結果から、樹脂送り速度が４０〜８０ｍｍ／ｍｉｎのときは、成形物同士の間隔がいずれの条件でもラインが垂れることなく繋がって形成されていた。また、樹脂送り速度が１２０ｍｍ／ｍｉｎを以上となると、成形物同士の間隔がいずれの条件でも樹脂が垂れ下がってしまっていた。
【０１０１】
従って、第１層目を形成する際には、樹脂送り速度が４０〜８０ｍｍ／ｍｉｎが適当な値となる。
【０１０２】
ここで、樹脂吐出速度は、下記の式により算出される。
Ｔ＝Ｑ・φ１
Ｑ＝φ２・ｆ
Ｔ：樹脂吐出速度（ｍｍ／ｍｉｎ）
φ１：ノズル断面積（ｍｍ２）
Ｑ：１秒間の樹脂の吐出量（ｍｍ３／ｍｉｎ）
φ２：フィラメント樹脂の断面積（ｍｍ２）
ｆ：樹脂送り速度（ｍｍ／ｍｉｎ）
【０１０３】
なお、１秒間の樹脂の吐出量とは、ノズル１４−１から吐出する樹脂の１秒間の吐出量であり、フィラメント樹脂の断面積とは、溶解前の線状のフィラメント樹脂２００の断面積である。
【０１０４】
そして、各樹脂送り速度における樹脂送り速度は、図８に示すようになる。
【０１０５】
即ち、樹脂送り速度が０ｍｍ／ｍｉｎのときは、樹脂吐出速度が０ｍｍ／ｍｉｎとなり、この樹脂吐出速度は、ヘッド移動速度の０％となる。
【０１０６】
樹脂送り速度が２０ｍｍ／ｍｉｎのときは、樹脂吐出速度が３８３ｍｍ／ｍｉｎとなり、この樹脂吐出速度は、ヘッド移動速度の２１．３％となる。
【０１０７】
樹脂送り速度が４０ｍｍ／ｍｉｎのときには、樹脂吐出速度が７６６ｍｍ／ｍｉｎとなり、この樹脂吐出速度は、ヘッド移動速度の４２．５％となる。
【０１０８】
樹脂送り速度が６０ｍｍ／ｍｉｎのときには、樹脂吐出速度が１１４８ｍｍ／ｍｉｎとなり、この樹脂吐出速度は、ヘッド移動速度の６３．８％となる。
【０１０９】
樹脂送り速度が８０ｍｍ／ｍｉｎのときには、樹脂吐出速度が１５３１ｍｍ／ｍｉｎとなり、この樹脂吐出速度は、ヘッド移動速度の８５．１％となる。
【０１１０】
樹脂送り速度が１００ｍｍ／ｍｉｎのときには、樹脂吐出速度が１９１４ｍｍ／ｍｉｎとなり、この樹脂吐出速度は、ヘッド移動速度の１０６．３％となる。
【０１１１】
樹脂送り速度が１２０ｍｍ／ｍｉｎのときには、樹脂吐出速度が２２９７ｍｍ／ｍｉｎとなり、この樹脂吐出速度は、ヘッド移動速度の１２７．６％となる。
【０１１２】
樹脂送り速度が１４０ｍｍ／ｍｉｎのときには、樹脂吐出速度が２６８０ｍｍ／ｍｉｎとなり、この樹脂吐出速度は、ヘッド移動速度の１４８．９％となる。
【０１１３】
樹脂送り速度が１６０ｍｍ／ｍｉｎのときには、樹脂吐出速度が３０６３ｍｍ／ｍｉｎとなり、この樹脂吐出速度は、ヘッド移動速度の１７０．１％となる。
【０１１４】
樹脂送り速度が１８０ｍｍ／ｍｉｎのときには、樹脂吐出速度が３４４５ｍｍ／ｍｉｎとなり、この樹脂吐出速度は、ヘッド移動速度の１９１．３％となる。
【０１１５】
従って、この実験結果からは、第１層目を形成する際に適当と判断された樹脂送り速度に基づいて、第１層目を形成する際の適当な樹脂吐出速度は、ヘッド移動速度の４２．５％〜８５．１％となる。
【０１１６】
また、樹脂送り速度が１００ｍｍ／ｍｉｎ以下のときには、樹脂送り速度が速いほど吐出される樹脂が太くなっていたが、図５に示すように、樹脂送り速度が１００ｍｍ／ｍｉｎを超えると、樹脂の太さに大きな変化はなかった。
【０１１７】
これは、樹脂送り速度が１００ｍｍ／ｍｉｎ以下のときは、ヘッド移動速度よりも樹脂吐出速度が遅いため、樹脂が引っ張られて細くなったと考えられる。
【０１１８】
（２）実験２
次に、橋構造における平面を形成するための最適な条件を取得するための実験結果について説明する。
【０１１９】
（２−１）空冷の有無について
まず、３層の橋構造における平面を形成する際に、空冷した場合と空冷しない場合とを行って、形成した平面を目視により観察し、空冷による造形物への影響を検討した。
【０１２０】
橋構造において、縦４０ｍｍ、横５ｍｍ、高さ２０ｍｍの成形物を２つ用意し、この成形物同士の間隔を２０、４０、６０、８０、１００ｍｍとし、この成形物同士の間隔の異なる５つの条件においてそれぞれ平面を形成した。
【０１２１】
また、第１層目は、樹脂送り速度を６０ｍｍ／ｍｉｎとし、第２層目および第３層目は、樹脂送り速度を１２０ｍｍ／ｍｉｎとした。
【０１２２】
さらに、第１層目のライン間のピッチを１ｍｍとし、第３層目のライン間のピッチ幅を０．５ｍｍとした。第２層目については、ラインを山谷形状に形成し、頂点間のピッチ幅を２ｍｍとした（図４（ｂ）を参照する。）。
【０１２３】
また、この実験におけるその他の各条件については、以下の通りである。
フィラメント樹脂の径：１．７５ｍｍ
ヘッドのノズルの径：０．４ｍｍ
フィラメント樹脂：ＡＢＳ樹脂
フィラメント樹脂の加熱温度：２５０℃
ヘッド移動速度：１８００ｍｍ／ｍｉｎ
積層ピッチ：０．４ｍｍ
【０１２４】
この実験の結果を図９に示す。この実験結果では、成形物同士の間隔が２０ｍｍのときには、問題なく（つまり、表面に凹凸や歪みを形成することなく）橋構造における平面を形成することができ、空冷の有無による差異は見られなかった。
【０１２５】
成形物同士の間隔が４０ｍｍのときには、第２層目の端部がわずかに下がっていたが、形成された平面における表面は問題なく形成することができており、ほぼ問題なく橋構造を形成することができ、空冷の有無による差異は見られなかった。
【０１２６】
成形物同士の間隔が６０ｍｍのときには、第２層目の端部における下がりが大きくなるとともに、形成された平面における表面がやや歪んでおり、こうした歪みは、空冷しない場合よりも空冷した場合の方が大きかった。
【０１２７】
成形物同士の間隔が８０ｍｍのときには、第２層目の端部における下がりがさらに大きくなり、空冷しない場合には、形成された平面の表面は少し歪んでいる程度であったが、空冷した場合には、形成された平面の表面は歪みが大きく、第３層目が第２層目に接着していない部分が多くあった。
【０１２８】
成形物同士の間隔が１００ｍｍのときには、第２層目の端部における下がりがさらに大きくなり、空冷しない場合には、形成された平面の表面は少し歪んでる程度であったが、空冷した場合には、形成された平面の表面は歪みが大きく、第３層目と第２層目とが完全に分離した状態であった。
【０１２９】
上記した実験結果から、空冷した場合には、樹脂が収縮するのが速く、蓄積される応力が大きくなるために、造形中に徐々に形状が歪む傾向にあることが考察される。
【０１３０】
なお、成形物同士の間隔が６０ｍｍのときでは、形成された平面の表面に多少の歪みが見られたが、この程度の歪みは問題ない範囲と考えられる。
【０１３１】
従って、この実験結果から、橋構造を形成する際には、空冷を行わない方がよいことが示された。
【０１３２】
（２−２）第１層目のライン間のピッチ幅について
次に、第１層目のライン間のピッチ幅を変えて、３層の橋構造における平面を形成し、形成した橋構造の平面を目視により観察して、第１層目の適当なライン間のピッチを検討した。なお、この実験では、空冷を行わない。
【０１３３】
橋構造において、縦４０ｍｍ、横５ｍｍ、高さ２０ｍｍの成形物を２つ用意し、この成形物同士の間隔を２０、６０、１００ｍｍとした。
【０１３４】
また、第１層目は、樹脂送り速度を６０ｍｍ／ｍｉｎとし、第２層目および第３層目は、樹脂送り速度を１２０ｍｍ／ｍｉｎとした。
【０１３５】
さらに、第１層目は、ライン間のピッチ幅を０．５、１、５ｍｍの３種類に変更し、各ピッチ幅で形成した第１層目上に、山谷形状で頂点間のピッチ幅を２ｍｍで第２層目を形成するとともに、ライン間のピッチ幅を０．５ｍｍで第３層目を形成した。
【０１３６】
なお、その他の条件については、上記した空冷の有無について検討した際の条件と同じ条件とする。
【０１３７】
この実験の結果を図１０に示す。この実験結果では、第１層目のライン間のピッチ幅が０．５ｍｍのときには、成形物同士の距離が２０ｍｍ、６０ｍｍでは形成された平面における表面は問題なく形成されたが、成形物同士の距離が１００ｍｍでは形成された平面の表面に凹凸が形成された。また、成形物同士の距離が６０ｍｍ、１００ｍｍでは第１層目と第２層目とが接着していない部分があった。
【０１３８】
第１層目のライン間のピッチ幅が１ｍｍのときには、成形物同士の距離が２０ｍｍでは問題なく橋構造の平面が形成され、成形物同士の距離が６０ｍｍでは形成された平面の表面に問題とならない程度の歪みがあり、成形物同士の距離が１００ｍｍでは形成された平面の表面が少し歪んでいた。
【０１３９】
第１層目のライン間のピッチ幅が５ｍｍのときには、成形物同士の距離が２０ｍｍ、６０ｍｍ、１００ｍｍのどの条件でも第１層目のラインがない部分から第２層目および第３層目のラインが垂れ下がってしまい、形成された平面の表面が凹凸形状に形成された。また、成形物同士の距離が１００ｍｍでは第１層目の一部が切れ落ち、第２層目が垂れ下がっている箇所があった。
【０１４０】
上記した実験結果に示すように、第１層目におけるライン間のピッチ幅が大きくなると、ライン間で第２層目および第３層目の樹脂が垂れ下がってしまい、形成された平面における表面には凹凸が形成されてしまっていた。
【０１４１】
従って、この実験結果から、第１層目における適当なライン間のピッチ幅は、１ｍｍとなることが示された。
【０１４２】
ここで、ライン間のピッチ幅が０．５ｍｍのときは、ライン間のピッチ幅が１ｍｍのときと同様に、橋構造における平面を形成することができたが、ラインを形成している最中に、その直前に形成されたラインにノズル１４−１が当接してしまう部分があった。
【０１４３】
こうしたことから、ライン間のピッチ幅については、ノズル１４−１の外側の直径などを考慮して設定する必要がある。
【０１４４】
（２−３）第１層目における樹脂送り速度について
次に、第１層目を形成する際に、樹脂送り速度を４０、６０、８０、１００、１２０ｍｍ／ｍｉｎの５つの条件とし、３層の橋構造における平面を形成し、形成した橋構造の平面を目視により観察して、第１層目の適当な樹脂送り速度を検討した。なお、この実験では、空冷を行わない。
【０１４５】
橋構造において、縦４０ｍｍ、横５ｍｍ、高さ２０ｍｍの成形物を２つ用意し、この成形物同士の間隔を２０、６０、１００ｍｍとした。
【０１４６】
また、第１層目のライン間のピッチ幅は１ｍｍとし、第２層目のラインは山谷形状で頂点間のピッチ幅を２ｍｍ、第２層目を形成する際の樹脂送り速度を１２０ｍｍ／ｍｉｎとし、第３層目のライン間のピッチ幅は０．５ｍｍ、第３層目を形成する際の樹脂送り速度を１２０ｍｍ／ｍｉｎとした。
【０１４７】
なお、その他の条件については、上記した空冷の有無について検討した際の条件と同じ条件とする。
【０１４８】
この実験の結果を図１１に示す。この実験結果では、樹脂送り速度が４０ｍｍ／ｍｉｎのときには、成形物同士の間隔が２０ｍｍ、６０ｍｍ、１００ｍｍの全ての条件で、ライン部分が何箇所か切れており、成形物同士の間隔が６０ｍｍ、１００ｍｍでは特に切れたラインが多く、端部でラインが垂れ下がって平面が崩れていた。
【０１４９】
樹脂送り速度が６０ｍｍのときには、成形物同士の間隔が２０ｍｍでは問題なく（つまり、表面に凹凸や歪みを形成することなく）橋構造の平面が形成でき、成形物同士の間隔が６０ｍｍ／ｍｉｎのときには、形成された平面の表面には問題とならない程度の歪みがあり、成形物同士の距離が１００ｍｍでは、形成された平面の表面は少し歪んでいた。
【０１５０】
樹脂送り速度が８０ｍｍ／ｍｉｎでは、成形物同士の間隔が２０ｍｍでは問題なく橋構造の平面が形成でき、成形物同士の間隔が６０ｍｍでは、端部に切れている部分があったが、樹脂送り速度６０ｍｍ／ｍｉｎにおける成形物同士の間隔が６０ｍｍのときに形成された平面と同程度の平面が形成され、成形物同士の間隔が１００ｍｍでは、樹脂送り速度６０ｍｍ／ｍｉｎにおける成形物同士の間隔が１００ｍｍのときに形成された平面よりも、平面における表面の歪みや第１層目の接着具合がやや悪くなっていた。
【０１５１】
樹脂送り速度が１００ｍｍ／ｍｉｎのときには、成形物同士の間隔が２０ｍｍでは問題なく橋構造の平面が形成でき、成形物同士の間隔が６０ｍｍ、１００ｍｍでは平面が垂れ下がって形成され、第１層目の接着具合は、樹脂送り速度が８０ｍｍ／ｍｉｎにおける成形物同士の間隔が６０ｍｍ、１００ｍｍのときに形成された平面よりも悪い。
【０１５２】
樹脂送り速度が１２０ｍｍ／ｍｉｎのときには、成形物同士の間隔が２０ｍｍでは平面が垂れ下がって形成され、成形物同士の間隔が６０ｍｍ、１００ｍｍでは平面を形成することができなかった。
【０１５３】
上記した実験結果から、第１層目における適当な樹脂送り速度は、６０ｍｍ／ｍｉｎ（つまり、樹脂吐出速度がヘッド移動速度の６３．８％）となることが示された。
【０１５４】
上記した（２−１）、（２−２）および（２−３）の実験結果から、サポート材を用いることなく橋構造を形成する適当な条件としては、空冷を行わず、第１層目のライン間ピッチ幅を１ｍｍとし、第１層目の樹脂送り速度を６０ｍｍ／ｍｉｎとなる。
【０１５５】
また、こうした適正条件により、サポート材を用いることなく橋構造を形成する場合には、成形物同士の間隔が４０ｍｍまでは、形成された平面の表面に歪みがほぼない状態で形成することが可能であり、それ以上の長さ（つまり、６０ｍｍ、８０ｍｍ、１００ｍｍである。）であっても、形成された平面の表面に多少の歪みが認められるが、問題のない平面を形成することが可能である。
【０１５６】
（２−４）成形物の高さが異なる場合
ここで、上記した実験結果から得られた、サポート材を用いることなく橋構造の平面を形成する適当な条件下において、高さの異なる２つ成形物に平面を架けて橋構造を形成することが可能であるか否かを確認した。
【０１５７】
なお、高さの異なる２つの成形物に架ける平面の傾斜が大きい場合には、樹脂層を積層することで造形することが可能であるため、本実験においては、下記の条件とした。
【０１５８】
橋構造において、縦４０ｍｍ、横５ｍｍ、高さ２０ｍｍの成形物および縦４０ｍｍ、横５ｍｍ、高さ２５ｍｍの成形物を２つ用意し、この成形物同士の間隔を６０ｍｍとした。
【０１５９】
また、第１層目のライン間のピッチ幅を１ｍｍ、第１層目を形成する際の樹脂送り速度を６０ｍｍ／ｍｉｎとし、第２層目のラインは山谷形状で頂点間のピッチ幅を２ｍｍ、第２層目を形成する際の樹脂送り速度を１２０ｍｍ／ｍｉｎとし、第３層目のライン間のピッチ幅を０．５ｍｍ、第３層目を形成する際の樹脂送り速度を１２０ｍｍ／ｍｉｎとした。
【０１６０】
なお、異なる高さの成形物に平面を架けるため、この平面は傾斜することとなる。従って、ノズル１４−１を斜め方向に移動することとなるが、このとき、ノズル１４−１が高い成形物に接触することを防ぐために、高い成形物側において、所定の距離だけ平行に移動させるようにした（図１２を参照する。）。
【０１６１】
そして、本実験においては、この所定の距離を１ｍｍおよび２ｍｍとして、サポート材を用いることなく平面を形成することが可能であるか否かを確認した。
【０１６２】
その結果、所定の距離を１ｍｍとした場合および所定の距離を２ｍｍとした場合の双方において、サポート材を用いることなく平面を成形することができた。
【０１６３】
なお、所定の距離を１ｍｍとした場合には、高い成形物側において、第１層目のラインが切れている箇所が数カ所あった。
【０１６４】
（３）実験３
上記した実験１および実験２においては、フィラメント樹脂２００としてＡＢＳ樹脂を用いて実験を行ったが、上記した実験１および実験２で取得した実験結果を、フィラメント樹脂２００としてＰＬＡ樹脂を用いた場合に適用可能であるか否かの検証を行った。
【０１６５】
（３−１）ＰＬＡ樹脂における樹脂搬送速度と温度との関係について
フィラメント樹脂２００を加熱する温度（以下、「樹脂加熱温度」と称する。）を１６０、１７０、１８０、１９０、２００、２１０、２２０、２３０、２４０、２５０℃とし、各樹脂加熱温度において、樹脂送り速度を１０ｍｍ／ｍｉｎずつ上げ、各樹脂加熱温度における最大樹脂送り速度およびそのときの樹脂の吐出量を検証する。
【０１６６】
この実験の結果を図１３（ａ）（ｂ）に示す。なお、この図１３（ａ）（ｂ）においては、樹脂送り速度として示された値は、その樹脂加熱温度において樹脂を吐出することができた樹脂送り速度の最大値であり、吐出量として示された値は、樹脂送り速度が最大のときに吐出された樹脂の吐出量である。
【０１６７】
この実験結果では、樹脂加熱温度１６０℃、１７０℃、１８０℃のときには、樹脂が吐出しなかった。
【０１６８】
樹脂加熱温度１９０℃のときには、最大樹脂送り速度が８０ｍｍ／ｍｉｎとなり、そのときの吐出量が３．２１ｍｍ３／ｓとなった。
【０１６９】
樹脂加熱温度が２００℃のときには、最大樹脂送り速度が１００ｍｍ／ｍｉｎとなり、そのときの吐出量が４．０１ｍｍ３／ｓとなった。
【０１７０】
樹脂加熱温度が２１０℃のときには、最大樹脂送り速度が１４０ｍｍ／ｍｉｎとなり、そのときの吐出量が５．６１ｍｍ３／ｓとなった。
【０１７１】
樹脂加熱温度が２２０℃のときには、最大樹脂送り速度が１８０ｍｍ／ｍｉｎとなり、そのときの吐出量が７．２２ｍｍ３／ｓとなった。
【０１７２】
樹脂加熱温度が２３０℃のときには、最大樹脂送り速度が２００ｍｍ／ｍｉｎとなり、そのときの吐出量が８．０２ｍｍ３／ｓとなった。
【０１７３】
樹脂加熱温度が２４０℃のときには、最大樹脂送り速度が５００ｍｍ／ｍｉｎとなり、そのときの吐出量が２０．０４ｍｍ３／ｓとなった。
【０１７４】
樹脂加熱温度が２５０℃のときには、最大樹脂送り速度が５００ｍｍ／ｍｉｎとなり、そのときの吐出量が２０．０４ｍｍ３／ｓとなった。
【０１７５】
上記した実験結果から、樹脂加熱温度が２４０℃以上のときには、樹脂送り速度を５００ｍｍ／ｍｉｎまで上げることができた。
【０１７６】
また、樹脂加熱温度を２５０℃以上に上げても樹脂が焦げるようなことはなかった。
【０１７７】
なお、フィラメント樹脂２００としてＡＢＳ樹脂を用いた場合には、樹脂加熱温度が２５０℃のときには、最大樹脂送り速度は１６０ｍｍ／ｍｉｎとなる。従って、フィラメント樹脂２００としてＰＬＡ樹脂を用いた場合に、上記した最大樹脂送り速度を満たすには、樹脂加熱温度を２２０℃以上とする必要がある。
【０１７８】
（３−２）ＰＬＡ樹脂による橋構造の形成について
２つの成形物を作成し、２つの成形物にサポート材を用いることなく平面を形成することが可能であるか否かを検証した。
【０１７９】
橋構造において、縦４０ｍｍ、横５ｍｍ、高さ２０ｍｍの成形物を２つ用意し、この成形物同士の間隔を２０、４０、６０、８０、１００ｍｍとし、この成形物同士の間隔の異なる５つの条件においてそれぞれ平面を形成した。
【０１８０】
また、第１層目を形成する際の樹脂送り速度を６０ｍｍ／ｍｉｎ、第１層目のライン間のピッチ幅を１ｍｍとし、第２層目のラインを山谷形状とし、このときの頂点間のピッチ幅を２ｍｍとし、第３層目のライン間のピッチ幅を０．５ｍｍとした。
【０１８１】
なお、その他の条件としては、下記の通りである。
フィラメント樹脂の径：１．７５ｍｍ
ヘッドのノズルの径：０．４ｍｍ
フィラメント樹脂：ＰＬＡ樹脂
フィラメント樹脂の加熱温度：２２０℃
ヘッド移動速度：１８００ｍｍ／ｍｉｎ
積層ピッチ：０．４ｍｍ
空冷：あり
【０１８２】
この実験の結果を図１４に示す。この実験結果では、成形物同士の間隔が２０ｍｍのときには、問題なく（つまり、表面に凹凸や歪みを形成することなく）橋構造における平面を形成することができた。
【０１８３】
成形物同士の間隔が４０ｍｍのときには、第１層目の端部の一つが切れていたが、橋構造における平面は問題なく形成することができた。
【０１８４】
成形物同士の間隔が６０ｍｍのときには、第１層目は垂れ下がることなく形成されていたが、形成された平面の表面には凹凸が形成されていた。
【０１８５】
成形物同士の間隔が８０ｍｍのときには、第１層目の端部の一つが切れていたが、垂れ下がることなく形成されていた。形成された平面の表面には凹凸が形成されていた。
【０１８６】
成形物同士の間隔が１００ｍｍのときには、第１層目がやや垂れ下がって形成され、形成された平面の表面には凹凸が形成されていた。
【０１８７】
上記した実験結果から、形成される平面では、成形物同士の間隔が長くなると、ＡＢＳ樹脂と比較して（ＡＢＳ樹脂における実験結果については、図９を参照する。）第１層目のラインが垂れ下がり易くなる。これは、ＡＢＳ樹脂の方が収縮率が大きいため、第１層目におけるラインの弛みを収縮により解消していると考えられる。
【０１８８】
なお、成形物同士の間隔が４０ｍｍ以下であれば、形成された平面の表面に凹凸や歪みが形成されず、問題なく橋構造における平面を形成することができた。また、成形物同士の間隔が８０ｍｍ以下であれば、成形された平面を垂れ下がらずに形成することができた。
【０１８９】
ここで、（３−１）および（３−２）の実験結果から、ＰＬＡ樹脂は、樹脂加熱温度が１９０℃異様であれば吐出することができ、２５０℃を超えた場合でも樹脂が焦げる等の不具合を発生しないため、使用可能な温度範囲が広いことが示された。
【０１９０】
なお、樹脂加熱温度が高い状態で使用する場合には、樹脂が冷える（固化する）まで時間がかかってしまう。このため、冷える（固化する）前に樹脂層が積層されると、当該樹脂層を支えることができず崩れやすくなり、変形しやすくなる。
【０１９１】
また、ＡＢＳ樹脂と同じ条件で使用するのであれば、樹脂加熱温度は２２０℃程度がよく、さらに吐出量を増やしたい場合には、樹脂加熱温度を２５０℃まで上げるなどして対応することができる。
【０１９２】
以上において説明したように、本発明による三次元造形装置１０は、高さが略一致した２つの成形物に平面を架けた橋構造を形成する際に、当該平面を少なくとも３層以上の樹脂層を積層して形成するようにした。
【０１９３】
このとき、第１層目については、樹脂吐出速度がヘッド移動速度より遅い状態で、２つの成形物に架かるように、所定の方向に延長したラインを複数形成するようにした。また、第２層目については、樹脂の吐出速度がヘッド移動速度より速い状態で、第１層目上に所定の方向と交差する方向に延長したラインを複数形成するようにした。さらに、第３層目については、樹脂吐出速度がヘッド移動速度より速い状態で、所定の方向に延長したラインを複数形成するようにした。なお、第４層目以降の各層については、他の造形部分と同様にして形成される。
【０１９４】
また、橋構造における２つの成形物同士の間隔は２０〜１００ｍｍが好ましく、第１層目における樹脂吐出速度は、ヘッド移動速度の４２．５〜８５．１％とするようにした。
【０１９５】
これにより、本発明よる三次元造形装置１０においては、サポート材を用いることなく、橋構造を形成することができるようになる。
【０１９６】
なお、上記した実施の形態は、以下の（１）乃至（４）に示すように変形するようにしてもよい。
【０１９７】
（１）上記した実施の形態においては、ヘッド１４がＸ軸方向およびＺ軸方向に移動するようにし、テーブル１６がＹ軸方向に移動するようにして、ヘッド１４とテーブル１６との位置関係が三次元で変化するようにしたが、これに限られるものではないことは勿論である。
【０１９８】
即ち、テーブル１６が固定され、ヘッド１４がＸ軸方向、Ｙ軸方向およびＺ軸方向に移動するような構成としてもよいし、ヘッド１４が固定され、テーブル１６がＸ軸方向、Ｙ軸方向およびＺ軸方向に移動するような構成としてもよく、ようは、ヘッド１４とテーブル１６との位置関係が三次元で変化するような構成であれば、どのような構成であってもよい。
【０１９９】
（２）上記した実施の形態においては、サポート材が形成された三次元データを作成し、作成したサポート材が形成された三次元データに基づいて断面画像データを作成するようにしたが、これに限られるものではないことは勿論である。
【０２００】
即ち、三次元造形装置１０に表示手段を設け、サポート材が形成された三次元データを表示するようにし、作業者は、表示されたサポート材が形成された三次元データにおいて、サポート材を削除したり、サポート材を新たに作成するなどの編集処理を行うことが可能な構成としてもよい。
【０２０１】
（３）上記した実施の形態においては、第２層目および第３層目を形成する際には、樹脂吐出速度がヘッド移動速度より速くなるようにしたが、これに限られるものではないことは勿論であり、第２層目および第３層目を形成する際には、樹脂吐出速度がヘッド移動速度より遅くなるようにしてもよい。
【０２０２】
（４）上記した実施の形態ならびに上記した（１）および（３）に示す変形例は、適宜に組み合わせるようにしてもよい。
【産業上の利用可能性】
【０２０３】
本発明は、溶解したフィラメント樹脂を積層して三次元造形物を作製する三次元造形装置として用いて好適である。
【符号の説明】
【０２０４】
１０  三次元造形装置、１２  筐体、１４  ヘッド、１６  テーブル、２４  移動部材、５６、断面画像データ作成部、６０  検出部、６２  測定部、６４  サポート材生成部、６６  作成部、２００  フィラメント樹脂、２０２  スプール
【図１】
2016101731.tif 000003
【図２】
2016101731.tif 000004
【図３】
2016101731.tif 000005
【図４】
2016101731.tif 000006
【図５】
2016101731.tif 000007
【図６】
2016101731.tif 000008
【図７】
2016101731.tif 000009
【図８】
2016101731.tif 000010
【図９】
2016101731.tif 000011
【図１０】
2016101731.tif 000012
【図１１】
2016101731.tif 000013
【図１２】
2016101731.tif 000014
【図１３】
2016101731.tif 000015
【図１４】
2016101731.tif 000016